본 발명 의 고강 도 열연 도금 강판 은 펀칭 가공 성 및 신장 플랜지 성 을 향상 시키 기 위해 , 실질 적 으로 강판 의 금속 조직 을 전위 밀도 가 낮 은 조직 만 으로 구성 하 는 것 이 유효 하 다 . 고로 , 본 발명 에서 는 전위 밀도 가 낮 은 조직 을 주상 으로 한다 . 즉 , 본 발명 에 있 어서 주상 은 페라이트 를 주상 으로 하 는 경우 , 템퍼링 베이 나이트 를 주상 으로 하 는 경우 , 페라이트 및 템퍼링 베이 나이트 를 주상 으로 하 는 경우 중 의 어느 하나 이 다 . 주상 ( 페라이트 , 템퍼링 베이 나이트 중 1 종 이상 ) 의 면적 률 이 합계 90 % 이상 이 면 , 펀칭 성 이나 신장 플랜지 성 을 향상 시킨다 . 바람직 하 게 는 92 % 이상 이 다 .